КЛЕЙКИЕ МАТЕРИАЛЫ И СПОСОБЫ ПОЛУЧЕНИЯ КЛЕЙКИХ МАТЕРИАЛОВ

1. Способ получения клейкого материала, причем способ предусматривает обеспечение:
(i) 1 массовой части фенольной смолы;
(ii) 2-4 массовых частей гидроксида переходного металла и/или гидроксида алюминия; и
смешивание компонентов (i) и (ii), причем смешивание проводят в присутствии 0,2-1 массовой части относительно фенольной смолы регулирующего вязкость средства.
2. Способ по п. 1, в котором 2,5-3,5 массовых частей гидроксида металла обеспечивают в (ii).
3. Способ по п. 1 или 2, в котором смешивание проводят в присутствии 0,4-0,9 массовой части регулирующего вязкость средства.
4. Способ по любому из предшествующих пунктов, в котором регулирующее вязкость средство является жидкостью, предпочтительно выбранной из одной или нескольких из бутанола, хлороформа, этанола, воды, ацетонитрила, гексана и изопропилового спирта.
5. Способ по п. 4, в котором регулирующее вязкость средство представляет собой воду.
6. Способ по любому из предшествующих пунктов, в котором фенольная смола представляет собой фенольную резольную смолу, предпочтительно фенольную резольную смолу, которая включает менее 10 мас.% свободного формальдегида, предпочтительно менее 1 мас.%, более предпочтительно менее 0,5 мас.%, например, менее 0,1 мас.%.
7. Способ по любому из предшествующих пунктов, в котором гидроксид металла содержит частицы с распределением частиц по размерам с D90 от 50 до 70 мкм, и/или D50 от 15 до 35 мкм, и/или D10 от 1 до 10 мкм.
8. Способ по п. 7, в котором гидроксид металла содержит частицы с распределением частиц по размерам с D90 от 55 до 65 мкм, и/или D50 от 20 до 30 мкм, и/или D10 от 2 до 5 мкм.
9. Способ по любому из предшествующих пунктов, в котором металл из гидроксида металла является одним или несколькими из скандия, ванадия, хрома, марганца, железа, кобальта и алюминия.
3
10. Способ по любому из предшествующих пунктов, в котором гидроксид металла имеет формулу M(OH), где Μ представляет собой металл.
11. Способ по любому из предшествующих пунктов, в котором гидроксид металла представляет собой гидроксид алюминия.
12. Способ по любому из предшествующих пунктов, дополнительно предусматривающий добавление волокон в клейкий материал или компоненты клейкого материала.
13. Способ по п. 12, в котором волокна являются ткаными или неткаными.
14. Способ по п. 12 или 13, в котором волокна находятся в виде слоя.
15. Способ по п. 14, в котором волокна находятся в виде мата или ткани.
16. Способ по любому из пп. 12-15, в котором волокна выбирают из одного или нескольких из минеральных волокон (таких как мелко нарубленные стекловолокна и измельченный асбест), нарубленных волокон, мелко нарубленных натуральных или синтетических волокон и измельченных пластиков и смол в виде волокон.
17. Способ по п. 16, в котором волокна выбирают из одного или нескольких из углеродных волокон, стекловолокон и арамидных волокон.
18. Способ по любому из предшествующих пунктов, в котором клейкий материал имеет вязкость от 200 до 10000 мПа⋅с при 20°С.
19. Способ по любому из предшествующих пунктов, в котором клейкий материал содержит катализатор в количестве менее 2 мас.% относительно содержания фенольной смолы.
20. Способ по п. 19, в котором катализатор присутствует в количестве менее 1 мас.% относительно содержания фенольной смолы.
21. Способ по п. 20, в котором катализатор присутствует в количестве менее 0,5 мас.% относительно содержания фенольной смолы.
22. Способ по п. 21, в котором катализатор присутствует в количестве менее 0,2 мас.% относительно содержания фенольной смолы.
23. Способ по п. 22, в котором клейкий материал по существу не содержит катализатор.
24. Способ по п. 23, в котором клейкий материал не содержит катализатор.
25. Клейкий материал, полученный способом по любому из пп. 1-24.
26. Клейкий материал, содержащий:
(i) 1 массовую часть фенольной смолы;
(ii) 2-4 массовых частей гидроксида переходного металла и/или гидроксида алюминия и
(iii) от 0,2 до 1 массовой части регулирующего вязкость средства.
27. Клейкий материал по п. 26, причем клейкий материал содержит от 2,5 до 3,5 массовых частей гидроксида металла.
28. Клейкий материал по п. 26 или 27, причем клейкий материал содержит от 0,4 до 0,9 массовых частей регулирующего вязкость средства.
29. Клейкий материал по любому из пп. 26-28, в котором регулирующее вязкость средство является таким, как определено в п. 4 или 5.
30. Клейкий материал по любому из пп. 26-29, в котором фенольная смола представляет собой фенольную резольную смолу, предпочтительно фенольную резольную смолу, которая включает менее 10 мас.% свободного формальдегида, предпочтительно менее 1 мас.%, более предпочтительно менее 0,5 мас.%, например, менее 0,1 мас.%.
31. Клейкий материал по любому из пп. 26-30, в котором гидроксид металла является таким, как определено в любом из пп. 7-11.
32. Клейкий материал по любому из пп. 26-31, причем клейкий материал дополнительно содержит волокна, как определено в любом из пп. 13-18.
33. Клейкий материал по любому из пп. 26-32, причем клейкий материал имеет вязкость от 200 до 10000 мПа⋅с при 20°С.
34. Клейкий материал по любому из пп. 26-33, причем клейкий материал содержит катализатор в таком количестве, как определено в любом из пп. 19-22.
35. Клейкий материал по п. 34, причем клейкий материал по существу не содержит катализатор, например, клейкий материал не содержит катализатор.
36. Способ получения композитного материала, предусматривающий нанесение клейкого материала по любому из пп. 26-35 на субстрат, так что клейкий материал связывается с субстратом.
37. Способ по п. 36, дополнительно предусматривающий стадию вызова или обеспечения, по меньшей мере, частичного затвердевания клейкого материала.
38. Способ по п. 37, в котором стадия вызова или обеспечения, по меньшей мере, частичного затвердевания клейкого материала предусматривает нагревание клейкого материала до подходящей температуры.
39. Способ по п. 38, в котором клейкий материал нагревают до температуры по меньшей мере 50°С.
40. Способ по п. 38 или 39, в котором клейкий материал нагревают до температуры от 100 до 200°С.
41. Способ по любому из пп. 38-40, в котором клейкий материал нагревают в течение по меньшей мере одной минуты.
42. Способ по любому из пп. 36-41, в котором субстрат находится в виде листа.
43. Способ по п. 42, в котором клейкий материал распределяют в виде слоя на поверхности листа.
44. Способ по любому из пп. 36-43, в котором субстрат содержит металл.
45. Способ по п. 44, в котором субстрат содержит алюминий.
46. Способ по любому из пп. 36-45, дополнительно предусматривающий стадию нанесения второго субстрата на клейкий материал, так чтобы клейкий материал дополнительно связывался со вторым субстратом.
47. Способ по п. 46, в котором второй субстрат является таким, как определено в любом из пп. 42, 44 или 45.
48. Композитный материал, образованный способом по любому из пп. 36-47.
49. Клейкий материал по любому из пп. 26-35, который был, по меньшей мере, частично отвержден согласно любому из пп. 37-41.
50. Применение клейкого материала, как определено в любом из пп. 26-35 или 49, для повышения термостойкости субстрата, связанного с клейким материалом.